(57)【要約】      （修正有）【課題】黒鉛のような伝導性物質の使用量を減少させながらも、分離板の伝導度を低下させず、製造工程が単純かつ効率的な高温耐酸性の特性を有する燃料電池分離板及びその製造方法の提供。【解決手段】膨張黒鉛及び熱可塑性樹脂を含む低黒鉛含有層１１０と、低黒鉛含有層１１０よりも高い黒鉛の含量及び低い熱可塑性樹脂の含量を有し、低黒鉛含有層１１０の両面に配置される０．１〜１０ｃｃ／ｍｉｎ以上の多孔性を有する高黒鉛含有層１２０とを含む燃料電池分離板の成形体１００。【選択図】図１
2016127021.tif 000002
【特許請求の範囲】
【請求項１】
膨張黒鉛（ｅｘｐａｎｄｅｄ  ｇｒａｐｈｉｔｅ）と熱可塑性樹脂との混合物の成形体を含む、燃料電池分離板。
【請求項２】
前記熱可塑性樹脂はフルオロカーボンポリマー（Ｆｌｕｏｒｏｃａｒｂｏｎ  ｐｏｌｙｍｅｒ）である、請求項１に記載の燃料電池分離板。
【請求項３】
前記フルオロカーボンポリマーは、ＦＥＰ（ｆｌｕｏｒｉｎａｔｅｄ  ｅｔｈｙｌｅｎｅ  ｐｒｏｐｙｌｅｎｅ）、ＰＴＦＥ（ｐｏｌｙｔｅｔｒａｆｌｕｏｒｏｅｔｈｙｌｅｎｅ）、ＰＦＡ（ｐｅｒｆｌｕｏｒｏａｌｋｏｘｙ）、またはこれらの組み合わせである、請求項２に記載の燃料電池分離板。
【請求項４】
前記成形体は、６０〜９０ｗｔ％の前記膨張黒鉛及び１０〜４０ｗｔ％のフルオロカーボンポリマーを含む、請求項３に記載の燃料電池分離板。
【請求項５】
前記成形体は、６０〜７０ｗｔ％の前記膨張黒鉛及び３０〜４０ｗｔ％のフルオロカーボンポリマーを含む、請求項４に記載の燃料電池分離板。
【請求項６】
前記成形体は、圧縮成形、射出成形、押出成形、またはこれらのうちの２つ以上の成形方法を組み合わせて製造される、請求項１乃至５のいずれかに記載の燃料電池分離板。
【請求項７】
前記成形体は、
前記膨張黒鉛及び前記熱可塑性樹脂を含む低黒鉛含有層と、
前記低黒鉛含有層よりも低い前記熱可塑性樹脂の含量を有し、前記低黒鉛含有層の両面に配置される高黒鉛含有層と、
を含む、請求項１に記載の燃料電池分離板。
【請求項８】
前記低黒鉛含有層は、６０〜９０ｗｔ％の前記膨張黒鉛及び１０〜４０ｗｔ％のフルオロカーボンポリマーを含み、
前記高黒鉛含有層は、９１〜９５ｗｔ％の前記膨張黒鉛及び５〜９ｗｔ％の前記フルオロカーボンポリマーを含む、請求項７に記載の燃料電池分離板。
【請求項９】
前記低黒鉛含有層は、６０〜９０ｗｔ％の前記膨張黒鉛、及び１０〜４０ｗｔ％のフルオロカーボンポリマーを含み、
前記高黒鉛含有層は、８５〜９２ｗｔ％の天然黒鉛フレーク（Ｎａｔｕｒａｌ  ｇｒａｐｈｉｔｅ  ｆｌａｋｅ）及び８〜１５ｗｔ％のフルオロカーボンポリマーを含む、請求項７に記載の燃料電池分離板。
【請求項１０】
前記高黒鉛含有層は０．１〜１０ｃｃ／ｍｉｎ以上の多孔性を有する、請求項７乃至９のいずれかに記載の燃料電池分離板。
【請求項１１】
膨張黒鉛と熱可塑性樹脂を混合するステップと、
前記膨張黒鉛と前記熱可塑性樹脂との混合物を成形するステップと、
を含む、燃料電池分離板の製造方法。
【請求項１２】
前記熱可塑性樹脂はフルオロカーボンポリマー（Ｆｌｕｏｒｏｃａｒｂｏｎ  ｐｏｌｙｍｅｒ）である、請求項１１に記載の燃料電池分離板の製造方法。
【請求項１３】
前記フルオロカーボンポリマーは、ＦＥＰ、ＰＴＦＥ及びＰＦＡのいずれか１つである、請求項１２に記載の燃料電池分離板の製造方法。
【請求項１４】
前記混合物は、６０〜９０ｗｔ％の前記膨張黒鉛及び１０〜４０ｗｔ％のフルオロカーボンポリマーを含む、請求項１３に記載の燃料電池分離板の製造方法。
【請求項１５】
前記成形するステップは、
前記混合物を２８０〜３６０℃の温度で１〜２０分間圧縮成形するステップを含む、請求項１４に記載の燃料電池分離板の製造方法。
【請求項１６】
前記混合するステップは、前記膨張黒鉛と前記フルオロカーボンポリマーを押出混合するステップを含み、
前記成形するステップは、前記混合物を２８０〜３６０℃の温度で１〜２０分間射出成形するステップを含む、請求項１４に記載の燃料電池分離板の製造方法。
【請求項１７】
前記混合物は、６０〜７０ｗｔ％の前記膨張黒鉛及び３０〜４０ｗｔ％のフルオロカーボンポリマーを含む、請求項１６に記載の燃料電池分離板の製造方法。
【請求項１８】
前記成形するステップは、前記混合物を押出してシートを製造するステップと、
前記シートを２８０〜３６０℃の温度で１〜２０分間圧縮成形するステップと、
を含む、請求項１４に記載の燃料電池分離板の製造方法。
【請求項１９】
前記混合するステップは、
前記膨張黒鉛を６０〜９０ｗｔ％、フルオロカーボンポリマーを１０〜４０ｗｔ％の組成で混合した第１炭素複合体を製造するステップと、
前記膨張黒鉛を９１〜９５ｗｔ％、フルオロカーボンポリマーを５〜９ｗｔ％の組成で混合した第２炭素複合体を製造するステップと、
を含み、
前記成形するステップは、
前記第１炭素複合体と前記第２炭素複合体を圧延して、前記第１炭素複合体からなる低黒鉛含有層が前記第２炭素複合体からなる２つの高黒鉛含有層の間に位置する、多層シートを製造するステップと、
前記多層シートを２８０〜３６０℃の温度で１〜２０分間圧縮成形するステップと、
を含む、請求項１３に記載の燃料電池分離板の製造方法。
【請求項２０】
前記混合するステップは、
前記膨張黒鉛を６０〜９０ｗｔ％、フルオロカーボンポリマーを１０〜４０ｗｔ％の組成で混合した第１炭素複合体を製造するステップと、
天然黒鉛フレーク（Ｎａｔｕｒａｌ  ｇｒａｐｈｉｔｅ  ｆｌａｋｅ）を８５〜９２ｗｔ％、フルオロカーボンポリマーを８〜１５ｗｔ％の組成で混合した第２炭素複合体を製造するステップと、
を含み、
前記成形するステップは、
前記第１炭素複合体と前記第２炭素複合体を圧延して、前記第１炭素複合体からなる低黒鉛含有層が前記第２炭素複合体からなる２つの高黒鉛含有層の間に位置する、多層シートを製造するステップと、
前記多層シートを２８０〜３６０℃の温度で１〜２０分間圧縮成形するステップと、
を含む、請求項１３に記載の燃料電池分離板の製造方法。
【請求項２１】
前記成形するステップの後、前記成形された分離板の表面に分布する前記熱可塑性樹脂を除去するステップをさらに含む、請求項１１乃至２０のいずれかに記載の燃料電池分離板の製造方法。
【請求項２２】
前記熱可塑性樹脂を除去するステップは、前記熱可塑性樹脂をブラスト（ｂｌａｓｔｉｎｇ）工程を通じて除去するステップを含む、請求項２１に記載の燃料電池分離板の製造方法。
【発明の詳細な説明】
【技術分野】
【０００１】
本発明は、燃料電池分離板及びその製造方法に係り、より詳細には、高温耐酸性特性を有する燃料電池分離板及びその製造方法に関する。
【背景技術】
【０００２】
燃料電池は、燃料（水素、リン酸、メタノールなど）の酸化反応を電気化学的に起こすことによって、その酸化反応に伴う自由エネルギー変化を直接電気エネルギーとして取り出すことができるように組み立てた電池である。燃料電池は、燃料及び反応触媒の種類によって、固体酸化物燃料電池（ＳＯＦＣ、ｓｏｌｉｄ  ｏｘｉｄｅ  ｆｕｅｌ  ｃｅｌｌｓ）、リン酸型燃料電池（ＰＡＦＣ、ｐｈｏｓｐｈｏｒｉｃ  ａｃｉｄ  ｆｕｅｌ  ｃｅｌｌ）、高分子電解質燃料電池（ＰＥＭＦＣ、ｐｒｏｔｏｎ  ｅｘｃｈａｎｇｅ  ｍｅｍｂｒａｎｅ  ｆｕｅｌ  ｃｅｌｌ）、直接メタノール型燃料電池（ＤＭＦＣ、ｄｉｒｅｃｔ  ｍｅｔｈａｎｏｌ  ｆｕｅｌ  ｃｅｌｌ）などに分類される。
【０００３】
燃料電池のスタック部品のうち、電解質、燃料極及び空気極を互いに分離する分離板は、電気伝導度、気体透過度、強度、腐食特性、及び溶出特性などの特性が要求され、分離板の材質としては、金属または黒鉛などが使用されている。金属分離板は腐食特性において欠点があり、黒鉛分離板は、製造単価が高く、体積が大きいという欠点がある。このような問題点によって、黒鉛粉末に熱硬化性樹脂または熱可塑性樹脂を混合した後、圧縮成形及び射出成形法で分離板をモールディングする方法などが使用されている。
【０００４】
特に、高温用燃料電池分離板の製造時に、熱硬化性樹脂としてフェノール樹脂とエポキシ樹脂などが使用され、熱可塑性樹脂としては、１５０℃以上の温度で安定なスーパーエンジニアリングプラスチックが使用される。
【０００５】
高温耐酸性燃料電池分離板を製造する方法に関する先行文献である米国特許公開第２０１０−０３０７６８１号（特許文献１）には、流路が形成された２つの板間に平板が挿入される構造を有する３層構造の分離板が開示されているが、その製造のためには３回以上の成形工程を必要とするため、製造に長時間がかかり、３組以上の金型を必要とするため、その製造工程が非常に複雑であるという問題がある。
【先行技術文献】
【特許文献】
【０００６】
【特許文献１】米国特許公開第２０１０−０３０７６８１号
【発明の概要】
【発明が解決しようとする課題】
【０００７】
本発明の目的は、黒鉛のような伝導性物質の使用量を減少させながらも、分離板の伝導度を低下させず、製造工程が単純かつ効率的な燃料電池分離板及びその製造方法を提供することにある。
【課題を解決するための手段】
【０００８】
上記のような問題点を解決するための本発明の燃料電池分離板は、膨張黒鉛（ｅｘｐａｎｄｅｄ  ｇｒａｐｈｉｔｅ）と熱可塑性樹脂との混合物の成形体を含む。このとき、熱可塑性樹脂はフルオロカーボンポリマー（Ｆｌｕｏｒｏｃａｒｂｏｎ  ｐｏｌｙｍｅｒ）であり、フルオロカーボンポリマーは、ＦＥＰ（ｆｌｕｏｒｉｎａｔｅｄ  ｅｔｈｙｌｅｎｅ  ｐｒｏｐｙｌｅｎｅ）、ＰＴＦＥ（ｐｏｌｙｔｅｔｒａｆｌｕｏｒｏｅｔｈｙｌｅｎｅ）、ＰＦＡ（ｐｅｒｆｌｕｏｒｏａｌｋｏｘｙ）、またはこれらの組み合わせであってもよい。
【０００９】
成形体は、６０〜９０ｗｔ％の膨張黒鉛及び１０〜４０ｗｔ％のフルオロカーボンポリマーを含むことができ、好ましくは、成形体は、６０〜７０ｗｔ％の膨張黒鉛及び３０〜４０ｗｔ％のフルオロカーボンポリマーを含むことができる。
【００１０】
また、本発明の一実施例において、成形体は、膨張黒鉛及び熱可塑性樹脂を含む低黒鉛含有層と、低黒鉛含有層よりも低い熱可塑性樹脂の含量を有し、低黒鉛含有層の両面に配置される高黒鉛含有層とを含むことができる。
【００１１】
このとき、低黒鉛含有層は、６０〜９０ｗｔ％の膨張黒鉛及び１０〜４０ｗｔ％のフルオロカーボンポリマーを含み、高黒鉛含有層は、９１〜９５ｗｔ％の膨張黒鉛及び５〜９ｗｔ％のフルオロカーボンポリマーを含むことができる。
【００１２】
また、低黒鉛含有層は、６０〜９０ｗｔ％の膨張黒鉛及び１０〜４０ｗｔ％のフルオロカーボンポリマーを含み、高黒鉛含有層は、８５〜９２ｗｔ％の天然黒鉛フレーク（Ｎａｔｕｒａｌ  ｇｒａｐｈｉｔｅ  ｆｌａｋｅ）及び８〜１５ｗｔ％のフルオロカーボンポリマーを含むことができる。
【００１３】
また、本発明の一実施例において、高黒鉛含有層は、０．１〜１０ｃｃ／ｍｉｎ以上の多孔性を有することができる。
【００１４】
一方、本発明に係る燃料電池分離板の製造方法は、膨張黒鉛と熱可塑性樹脂を混合するステップ、及び膨張黒鉛と熱可塑性樹脂との混合物を成形するステップを含む。このとき、成形するステップは、混合物を２８０〜３６０℃の温度で１〜２０分間圧縮成形するステップを含むことができる。
【００１５】
また、本発明の一実施例において、混合するステップは、膨張黒鉛とフルオロカーボンポリマーを押出混合するステップを含み、成形するステップは、混合物を２８０〜３６０℃の温度で１〜２０分間射出成形するステップを含むことができる。
【００１６】
また、本発明の一実施例において、成形するステップは、混合物を押出してシートを製造するステップ、及びシートを２８０〜３６０℃の温度で１〜２０分間圧縮成形するステップを含むことができる。
【００１７】
本発明の一実施例において、混合するステップは、膨張黒鉛を６０〜９０ｗｔ％、フルオロカーボンポリマーを１０〜４０ｗｔ％の組成で混合した第１炭素複合体を製造するステップ、及び膨張黒鉛を９１〜９５ｗｔ％、フルオロカーボンポリマーを５〜９ｗｔ％の組成で混合した第２炭素複合体を製造するステップを含み、成形するステップは、第１炭素複合体と第２炭素複合体を圧延して、第１炭素複合体からなる低黒鉛含有層が第２炭素複合体からなる２つの高黒鉛含有層の間に位置する、多層シートを製造するステップ、及び多層シートを２８０〜３６０℃の温度で１〜２０分間圧縮成形するステップを含むことができる。
【００１８】
本発明の他の一実施例において、混合するステップは、膨張黒鉛を６０〜９０ｗｔ％、フルオロカーボンポリマーを１０〜４０ｗｔ％の組成で混合した第１炭素複合体を製造するステップ、及び天然黒鉛フレーク（Ｎａｔｕｒａｌ  ｇｒａｐｈｉｔｅ  ｆｌａｋｅ）を８５〜９２ｗｔ％、フルオロカーボンポリマーを８〜１５ｗｔ％の組成で混合した第２炭素複合体を製造するステップを含み、成形するステップは、第１炭素複合体と第２炭素複合体を圧延して、第１炭素複合体からなる低黒鉛含有層が第２炭素複合体からなる２つの高黒鉛含有層の間に位置する、多層シートを製造するステップ、及び多層シートを２８０〜３６０℃の温度で１〜２０分間圧縮成形するステップを含むことができる。
【００１９】
また、本発明に係る燃料電池分離板の製造方法は、成形するステップの後、成形された分離板の表面に分布する熱可塑性樹脂を除去するステップをさらに含むことができる。このとき、熱可塑性樹脂を除去するステップは、熱可塑性樹脂をブラスト（ｂｌａｓｔｉｎｇ）工程を通じて除去するステップを含むことができる。
【発明の効果】
【００２０】
本発明に係る燃料電池分離板及びその製造方法は、伝導性物質の使用量を減少させながらも、分離板の伝導度を低下させないという効果を有する。
【００２１】
本発明に係る燃料電池分離板及びその製造方法は、製造工程が単純であり、製造時間が短縮されるという効果を有する。
【００２２】
本発明に係る燃料電池分離板及びその製造方法は、高い電気伝導度及び気密性を有するという効果を有する。
【００２３】
また、本発明に係る燃料電池分離板及びその製造方法は、射出成形性に優れ、圧縮成形中、分離板の厚さの偏差が小さいという効果を有する。
【図面の簡単な説明】
【００２４】
【図１】本発明の第２実施例に係る燃料電池分離板を示した概略図である。
【発明を実施するための形態】
【００２５】
本発明の利点及び特徴、そして、それらを達成する方法は、添付の図面と共に詳細に後述されている実施例を参照すると明らかになるであろう。しかし、本発明は、ここで説明する実施例に限定されず、他の形態に具体化されてもよい。むしろ、ここで紹介する実施例は、開示された内容が徹底且つ完全になるように、そして、当業者に本発明の思想が十分に伝達されるようにするために提供されるものである。
【００２６】
本明細書で使用した用語は、単に特定の実施例を説明するために使用されるもので、本発明を限定しようとする意図ではない。単数の表現は、文脈上明らかに別の意味を示すものでない限り、複数の表現を含む。本明細書において、「含む」又は「有する」などの用語は、明細書上に記載された特徴、数字、段階、動作、構成要素、部分品またはこれらを組み合わせたものが存在することを指定しようとするものであり、１つまたはそれ以上の他の特徴や数字、段階、動作、構成要素、部分品またはこれらを組み合わせたものの存在又は付加可能性を予め排除しないものと理解しなければならない。
【００２７】
別に定義されない限り、技術的又は科学的な用語を含めてここで使用される全ての用語は、本発明の属する技術分野における通常の知識を有する者によって一般的に理解されるものと同じ意味を有する。一般的に使用される辞書に定義されているような用語は、関連技術の文脈上有する意味と一致する意味を有するものと解釈しなければならず、本明細書で明らかに定義しない限り、理想的又は過度に形式的な意味として解釈されない。
【００２８】
以下、本発明の実施例に係る燃料電池分離板について詳細に説明する。本発明の第１実施例に係る燃料電池分離板は、膨張黒鉛と熱可塑性樹脂との混合物の成形体を含む。熱可塑性樹脂としては、高温安定性を有するポリアクリレート（ｐｏｌｙａｃｒｙｌａｔｅ）、ポリスルホン（ｐｏｌｙｓｕｌｆｏｎｅ）、ポリエーテルスルホン（ｐｏｌｙｅｔｈｅｒｓｕｌｆｏｎｅ）、ポリフェニレンスルフィド（ｐｏｌｙｐｈｅｎｙｌｅｎｅｓｕｌｆｉｄｅ）、ポリエーテルエーテルケトン（ｐｏｌｙｅｔｈｅｒｅｔｈｅｒ  ｋｅｔｏｎｅ）、ポリイミド（ｐｏｌｙｉｍｉｄｅ）、ポリエーテルイミド（ｐｏｌｙｅｔｈｅｒｉｍｉｄｅ）、フルオロカーボンポリマー（Ｆｌｕｏｒｏｃａｒｂｏｎ  ｐｏｌｙｍｅｒ）、液晶ポリマー（ｌｉｑｕｉｄ  ｃｒｙｓｔａｌ  ｐｏｌｙｍｅｒ）などを使用することができる。
【００２９】
しかし、これらのうち、ポリフッ化ビニリデン（ｐｏｌｙｖｉｎｙｌｉｄｅｎｅ  ｆｌｕｏｒｉｄｅ）、ポリテトラフルオロエチレン（ｐｏｌｙｔｅｔｒａｆｌｕｏｒｏｅｔｈｙｌｅｎｅ、ＰＴＦＥ）、ペルフルオロアルコキシ（ｐｅｒｆｌｕｏｒｏａｌｋｏｘｙ、ＰＦＡ）、フッ素化エチレンプロピレン（ｆｌｕｏｒｉｎａｔｅｄ  ｅｔｈｙｌｅｎｅ  ｐｒｏｐｙｌｅｎｅ、ＦＥＰ）などのフルオロカーボンポリマーを使用することが好ましく、２００℃の温度と９０％以上のリン酸濃度の雰囲気内で運転されるＰＡＦＣに適用するためには、優れた耐酸性を有するＦＥＰ、ＰＴＦＥ、ＰＦＡ、またはこれらの組み合わせを使用することがより好ましい。
【００３０】
また、本実施例において、燃料電池分離板の成形体は、６０〜９０ｗｔ％の膨張黒鉛及び１０〜４０ｗｔ％のフルオロカーボンポリマーを含むことができる。膨張黒鉛は、一般的な天然黒鉛に比べて伝導度が高いという特性があるので、膨張黒鉛を使用することによって、相対的に少ない量の黒鉛を添加しても分離板の伝導度を低下させないことができ、燃料電池分離板のガス漏れが発生しない高温耐酸性の燃料電池分離板を製造することができる。
【００３１】
したがって、本発明の実施例に係る高温耐酸性の燃料電池分離板は、ＤＭＦＣ、ＰＥＭＦＣ、ＰＡＦＣなどの燃料電池に使用可能である。
【００３２】
また、本発明の実施例に係る燃料電池分離板の成形体は、射出成形が容易になるように、フルオロカーボンポリマーの含量を３０〜４０ｗｔ％に増加させることができる。
【００３３】
また、本実施例において、成形体は、膨張黒鉛と熱可塑性樹脂の混合物を圧縮、射出または押出して製造されたものであってもよく、その製造方法については、後述する燃料電池分離板の製造方法の実施例で詳細に説明する。
【００３４】
以下では、図１を参照して、本発明の第２実施例に係る燃料電池分離板について詳細に説明する。以下で説明すること以外の他の構成は、前述した第１実施例に係る燃料電池分離板で説明したものと同一であるので、以下では、これについての説明を省略する。
【００３５】
本発明の第２実施例に係る燃料電池分離板の成形体１００は、膨張黒鉛及び熱可塑性樹脂を含む低黒鉛含有層１１０と、低黒鉛含有層１１０よりも高い黒鉛の含量及び低い熱可塑性樹脂の含量を有し、低黒鉛含有層１１０の両面に配置される高黒鉛含有層１２０とを含む。このとき、高黒鉛含有層１２０は、０．１〜１０ｃｃ／ｍｉｎ以上の多孔性を有するように形成することができる。
【００３６】
このとき、低黒鉛含有層１１０は、６０〜９０ｗｔ％の膨張黒鉛及び１０〜４０ｗｔ％のフルオロカーボンポリマーを含むことができ、高黒鉛含有層１２０は、９１〜９５ｗｔ％の膨張黒鉛及び５〜９ｗｔ％のフルオロカーボンポリマーを含むことができる。
【００３７】
更に他の例として、高黒鉛含有層１２０は、８５〜９２ｗｔ％の天然黒鉛フレーク（Ｎａｔｕｒａｌ  ｇｒａｐｈｉｔｅ  ｆｌａｋｅ）及び８〜１５ｗｔ％のフルオロカーボンポリマーを含むこともできる。このとき、好ましくは、前記のフルオロカーボンポリマーは、ＦＥＰ、ＰＴＦＥ、ＰＦＡ、またはこれらの組み合わせであってもよい。
【００３８】
本実施例に係る成形体は、膨張黒鉛または天然黒鉛フレークと熱可塑性樹脂との混合物を圧延及び圧縮して製造されたものであってもよく、その製造方法については、後述する燃料電池分離板の製造方法の実施例で詳細に説明する。
【００３９】
本実施例において、燃料電池分離板１００の表面に高黒鉛含有層１２０を適用することによって電気伝導度を高め、中間部には熱可塑性樹脂の相対的含量が高い低黒鉛含有層１１０を適用することによってガス密閉率を高めることができる。また、高黒鉛含有層１２０が適用された燃料電池分離板１００の表面を多孔性にすることによって、燃料電池の内部で反応面積が広くなるので、電池の効率を向上させることができる。
【００４０】
以下、本発明の実施例に係る燃料電池分離板の製造方法について詳細に説明する。本発明の第１実施例に係る燃料電池分離板の製造方法は、大きく、膨張黒鉛と熱可塑性樹脂を混合するステップ、及び膨張黒鉛と熱可塑性樹脂の混合物を成形するステップを含む。
【００４１】
前述したように、熱可塑性樹脂としては、フルオロカーボンポリマー（Ｆｌｕｏｒｏｃａｒｂｏｎ  ｐｏｌｙｍｅｒ）を使用することが好ましく、より好ましくは、フルオロカーボンポリマーのうち、ＦＥＰ、ＰＦＡ、ＰＴＦＥ、またはこれらの組み合わせを使用する。
【００４２】
このとき、膨張黒鉛と熱可塑性樹脂との混合物は、６０〜９０ｗｔ％の膨張黒鉛及び１０〜４０ｗｔ％のフルオロカーボンポリマーを含むことができる。
【００４３】
混合物を成形するステップは、一例として、前記のような組成の混合物を２８０〜３６０℃の温度で１〜２０分間圧縮成形して行うことができる。
【００４４】
他の例として、成形するステップは、膨張黒鉛とフルオロカーボンポリマーを押出混合し、押出混合物を２８０〜３６０℃の温度で１〜２０分間射出成形して成形体を製造してもよく、このとき、フルオロカーボンポリマーの含量を３０〜４０ｗｔ％に高くして射出成形を容易にすることができる。
【００４５】
更に他の例として、成形するステップは、膨張黒鉛と熱可塑性樹脂との混合物を押出してシートを製造し、製造されたシートを２８０〜３６０℃の温度で１〜２０分間圧縮成形して行われてもよい。このとき、他の例として、混合物を押出して製造されたシートを、２８０〜３６０℃の温度で予熱した状態で圧縮成形機に投入することで、成形時間１〜３分で非常に速く分離板を製造することもできる。
【００４６】
前記のような成形ステップの後、成形された分離板の表面には、成形中に成形圧力によってフルオロカーボンポリマーのような熱可塑性樹脂層が過剰に分布し得るが、これは、分離板の電気伝導度を低下させる原因となる。したがって、電気伝導度の向上のために熱可塑性樹脂層を除去する工程をさらに行うことができる。一例として、表面の熱可塑性樹脂は、ブラスト（ｂｌａｓｔｉｎｇ）工程を通じて除去することができる。
【００４７】
以下では、本発明の第２実施例に係る燃料電池分離板の製造方法について詳細に説明する。以下で説明すること以外の他の構成は、前述した第１実施例に係る燃料電池分離板の製造方法で説明したものと同一であるので、以下では、これについての説明を省略する。
【００４８】
本実施例に係る製造方法では、膨張黒鉛を６０〜９０ｗｔ％、フルオロカーボンポリマーを１０〜４０ｗｔ％の組成で混合した第１炭素複合体、及び膨張黒鉛を９１〜９５ｗｔ％、フルオロカーボンポリマーを５〜９ｗｔ％の組成で混合した第２炭素複合体を準備する。次に、製造された炭素複合体を共に圧延して、第１炭素複合体からなる低黒鉛含有層が第２炭素複合体からなる高黒鉛含有層間に位置する、３層構造の多層シートを製造する。このとき、好ましくは、前記のフルオロカーボンポリマーは、ＦＥＰ、ＰＴＦＥ、ＰＦＡ、またはこれらの組み合わせであってもよい。
【００４９】
また、他の例として、前記の高黒鉛含有層は、天然黒鉛フレーク（Ｎａｔｕｒａｌ  ｇｒａｐｈｉｔｅ  ｆｌａｋｅ）を８５〜９２ｗｔ％、フルオロカーボンポリマーを８〜１５ｗｔ％の組成で混合した炭素複合体を使用して製造されてもよい。このとき、好ましくは、前記のフルオロカーボンポリマーは、ＦＥＰ、ＰＴＦＥ、ＰＦＡ、またはこれらの組み合わせであってもよい。
【００５０】
次に、多層シートを２８０〜３６０℃の温度で１〜２０分間圧縮成形して、成形体を製造する。また、他の例として、多層シートを２８０〜３６０℃の温度で予熱させた状態で圧縮成形機に投入し、成形時間１〜３分で非常に速く分離板を製造することもできる。本実施例によって製造される燃料電池分離板は、３層構造を有しながらも、シートの製造を通じて１回の圧縮成形工程で燃料電池分離板を製造することができるという利点がある。
【００５１】
また、前述した第１実施例のように、圧縮成形後に表面に形成される過剰の熱可塑性樹脂層をブラスト工程を通じて除去することができる。
【実施例】
【００５２】
以下では、本発明に係る燃料電池分離板の効果を確認するための実験例を詳細に説明する。以下で説明する実験例は本発明を例示したもので、本発明が下記の実験例の条件に限定されるものではない。
【００５３】
実験例１
【００５４】
膨張黒鉛とＦＥＰ樹脂組成物を用いて、燃料電池分離板用成形体を製造し、膨張黒鉛とＦＥＰ樹脂の組成変化による伝導度、屈曲強度及びガス密閉度を確認した。その結果を下記の表１に示す。
【００５５】
【表１】
2016127021.tif 000003
【００５６】
表１に示されたように、ＦＥＰ含量が減少するにつれて、伝導度は向上し、屈曲強度は低下したが、高温用耐腐食性燃料電池分離板としての使用が可能な程度に維持された。特に、ＦＥＰ樹脂の含量が約１０ｗｔ％である場合にも、膨張黒鉛とＦＥＰ樹脂の組み合わせの特性によってガス密閉度が維持されることを確認した。
【００５７】
表１の組成の炭素複合体のうち、膨張黒鉛の量が約６０ｗｔ％である場合にも、燃料電池に十分に適用可能な電気伝導度を有することが確認できた。したがって、高伝導性燃料電池分離板の場合にも、伝導性物質の量を適切に維持できるので、分離板の成形をより容易に行うことができることを確認した。
【００５８】
特に、射出成形時に素材の流動性確保のために、流れ性の良い樹脂の量が多くなければならないにもかかわらず、既存の方法は、伝導性フィラーの量を高めながらも射出性を確保しなければならないという困難があったが、本実験例を通じて製造された炭素複合体は、ＦＥＰ樹脂の量を３０〜４０％まで添加できるので、本発明に係る燃料電池分離板の製造時、射出成形の使用に大きく有利になると判断される。
【００５９】
また、本発明を通じて製造される炭素複合体は、高流動性を有するので、圧縮成形中、分離板の厚さの偏差を減少させるという利点がある。
【００６０】
表１に示した組成の炭素複合体は、伝導性、屈曲強度、そして、気密性が確保されるので、２８０〜３６０℃の温度で１分〜２０分間圧縮成形する単純な工程を通じて燃料電池分離板の製造が可能である。
【００６１】
実験例２
【００６２】
多孔性分離板のための炭素複合体を製造し、伝導度、屈曲強度及びガス密閉度を測定した。表２は、膨張黒鉛とＦＥＰ樹脂のうち、膨張黒鉛の組成を９１〜９５％にして製造した実験例の結果であり、表３は、天然黒鉛フレークの組成を８５〜９２％にして炭素複合体を製造した実験例の結果である。
【００６３】
【表２】
2016127021.tif 000004
【００６４】
【表３】
2016127021.tif 000005
【００６５】
前記のような炭素複合体を成形して、０．１〜１０ｃｃ／ｍｉｎ以上の多孔性を有する燃料電池分離板を製造できることを確認した。このように製造された炭素複合体は、図１に示した燃料電池分離板の高黒鉛含有層に適用可能である。
【００６６】
以上、本発明の好ましい一実施例を説明したが、本発明の属する技術分野における通常の知識を有する者であれば、本発明がその技術的思想や必須の特徴を変更せずに他の具体的な形態で実施できるということを理解することができる。したがって、以上で記述した実施例は、全ての面で例示的なものであり、限定的なものではないと理解しなければならない。
【符号の説明】
【００６７】
１００    燃料電池分離板の成形体
１１０    低黒鉛含有層
１２０    高黒鉛含有層
【図１】
2016127021.tif 000006